(57)【要約】【課題】短時間で、施工して硬化する速硬化性を有し、臭気が無く、塗膜表面に亀裂が生じることが無く、目地を形成してタイルを貼り付けたような意匠性を有する舗装に適用しても良好な仕上がりと成る舗装用ラジカル重合性樹脂組成物及びこれを使用した舗装構造並びに舗装構造の施工方法を提供する。【解決手段】ラジカル重合性メタクリル樹脂とメタクリレートモノマーと硬化促進剤とから成る樹脂部と、硅砂またはセラミック粉砕粉から成る骨材部と、メチルエチルケトンパーオキサイドから成る硬化剤部と、から成る舗装用ラジカル重合性樹脂組成物であり、樹脂部の粘度が５０〜４００ｍＰａ・ｓ／２３℃であり、該樹脂部の硬化物の収縮率が１．０〜３．５％であり、収縮応力が３．０〜１５．０Ｎ／ｍｍ２である、ことを特徴とする舗装用ラジカル重合性樹脂組成物及びこれを使用した舗装構造並びに舗装構造の施工方法である。【選択図】なし【特許請求の範囲】
【請求項１】
ラジカル重合性メタクリル樹脂とメタクリレートモノマーと硬化促進剤とから成る樹脂部と、硅砂またはセラミック粉砕粉から成る骨材部と、メチルエチルケトンパーオキサイドから成る硬化剤部と、から成る舗装用ラジカル重合性樹脂組成物であり、樹脂部の粘度が５０〜４００ｍＰａ・ｓ／２３℃であり、該樹脂部の硬化物の収縮率が１．０〜３．５％であり、収縮応力が３．０〜１５．０Ｎ／ｍｍ２である、ことを特徴とする舗装用ラジカル重合性樹脂組成物。
【請求項２】
下地にプライマーを塗布してプライマー層を形成して成り、該プライマー層に接して請求項１記載の舗装用ラジカル重合性樹脂組成物を０．５〜１．５ｍｍ厚みに均一に塗付して下塗層を形成して成り、該下塗層の上にさらに請求項１記載の舗装用ラジカル重合性樹脂組成物をタイルを貼り付けた如く１．５〜３．５ｍｍ厚みに塗付して中塗り層を形成して成り、該中塗り層が塗付されていない部分を幅５〜２０ｍｍに形成した連続した目地と成し、中塗り層及び目地と成った下塗り層に接してラジカル重合性透明樹脂組成物を５０〜３００μｍ厚みに塗付してトップコート層を形成して成り、該ラジカル重合性透明樹脂組成物は、ラジカル重合性メタクリル樹脂とメタクリレートモノマーと硬化促進剤とから成る樹脂部とメチルエチルケトンパーオキサイドからなる硬化剤部とから成ることを特徴とする舗装構造。
【請求項３】
下地にプライマーを塗布してプライマー層を形成し、該プライマー層に接して請求項１記載の舗装用ラジカル重合性樹脂組成物を０．５〜１．５ｍｍ厚みに均一に塗付して下塗層を形成し、該下塗層の上にさらに請求項１記載の舗装用ラジカル重合性樹脂組成物をタイルは貼り付けた如く１．５〜３．５ｍｍ厚みに塗付して中塗り層を形成し、該中塗り層が塗付されていない部分を幅５〜２０ｍｍに形成した連続した目地と成し、中塗り層及び目地と成った下塗り層に接してラジカル重合性透明樹脂組成物を５０〜３００μｍ厚みに塗付してトップコート層を形成し、該ラジカル重合性透明樹脂組成物は、ラジカル重合性メタクリル樹脂とメタクリレートモノマーと硬化促進剤とから成る樹脂部とメチルエチルケトンパーオキサイドからなる硬化剤部とから成ることを特徴とする舗装構造の施工方法。
【発明の詳細な説明】
【技術分野】
【０００１】
本発明は、１日のうちで公共の用に供されていない時間が深夜から早朝に掛けての短い時間しかない施設（例えば駅舎内の床や鉄道のホーム等）の床に施工される舗装材料としての舗装用ラジカル重合性樹脂組成物及びこれを使用した舗装構造並びに舗装構造の施工方法に関する。
【背景技術】
【０００２】
従来、舗装材として使用される速硬化性のラジカル硬化性樹脂組成物が提案されている（特許文献１）。該ラジカル硬化性樹脂組成物は、両末端（メタ）アクリロイル基を有するラジカル硬化性樹脂（Ａ）、重合性不飽和単量体 （Ｂ）、パラフィンワックス（Ｃ）、硬化促進剤（Ｄ）を含むラジカル重合性樹脂組成物において、前記ラジカル硬化性樹脂（Ａ）が、エポキシ（メタ）アクリレート樹脂、ウレタン（メタ）アクリレート樹脂から選択される１種以上であり、重合性不飽和単量体（Ｂ）が（メタ）アクリル系化合物で、引火点が７０℃以上の（メタ）アクリル化合物（Ｂ−１）と引火点が２１℃より小さい（メタ）アクリル化合物（Ｂ−２）との混合物で、その混合質量比率が、前記（Ｂ−１）／（Ｂ−２）＝９／１〜５／５であり、さらに、重量平均分子量が２００００〜５００００で、ブチル（メタ）アクリレートを５質量％〜７０質量％未満共重合成分とする（メタ）アクリル共重合体（Ｅ）を含むものであることを特徴とするラジカル重合性樹脂組成物である。
【先行技術文献】
【特許文献】
【０００３】
【特許文献１】再公表特許ＷＯ２０１１／０４８９７０号公報
【０００４】
しかしながら、特許文献１に記載のラジカル重合性樹脂組成物は、配合されている重合性不飽和モノマーの種類やラジカル硬化性樹脂によっては臭気が強烈な場合があり、このため施工後に施設内に該臭気が染み付いて残留する場合があり、また夏冬の温度差が大きい地域では塗膜表面に亀裂が生じることがあるという課題がある。また、該ラジカル重合性樹脂組成物は、下地に均一に塗付するための舗装材料であるため、目地を形成してタイルを貼り付けたような意匠性を有する舗装に適用すると仕上がりが不十分となる場合があるという課題がある。
【発明の概要】
【発明が解決しようとする課題】
【０００５】
本発明が解決しようとする課題は、１日のうちで公共の用に供されていない深夜から早朝に掛けての短い時間で、施工して硬化する速硬化性を有し、臭気が無く、塗膜表面に亀裂が生じることが無く、目地を形成してタイルを貼り付けたような意匠性を有する舗装に適用しても良好な仕上がりと成る舗装用ラジカル重合性樹脂組成物及びこれを使用した舗装構造並びに舗装構造の施工方法を提供することにある。
【課題を解決するための手段】
【０００６】
上記課題を解決するために請求項１記載の発明は、ラジカル重合性メタクリル樹脂とメタクリレートモノマーと硬化促進剤とから成る樹脂部と、硅砂またはセラミック粉砕粉から成る骨材部と、メチルエチルケトンパーオキサイドから成る硬化剤部と、から成る舗装用ラジカル重合性樹脂組成物であり、樹脂部の粘度が５０〜４００ｍＰａ・ｓ／２３℃であり、該樹脂部の硬化物の収縮率が１．０〜３．５％であり、収縮応力が３．０〜１５．０Ｎ／ｍｍ２である、ことを特徴とする舗装用ラジカル重合性樹脂組成物を提供する。
【０００７】
また請求項２記載の発明は、下地にプライマーを塗布してプライマー層を形成して成り、該プライマー層に接して請求項１記載の舗装用ラジカル重合性樹脂組成物を０．５〜１．５ｍｍ厚みに均一に塗付して下塗層を形成して成り、該下塗層の上にさらに請求項１記載の舗装用ラジカル重合性樹脂組成物をタイルを貼り付けた如く１．５〜３．５ｍｍ厚みに塗付して中塗り層を形成して成り、該中塗り層が塗付されていない部分を幅５〜２０ｍｍに形成した連続した目地と成し、中塗り層及び目地と成った下塗り層に接してラジカル重合性透明樹脂組成物を５０〜３００μｍ厚みに塗付してトップコート層を形成して成り、該ラジカル重合性透明樹脂組成物は、ラジカル重合性メタクリル樹脂とメタクリレートモノマーと硬化促進剤とから成る樹脂部とメチルエチルケトンパーオキサイドからなる硬化剤部とから成ることを特徴とする舗装構造を提供する。
【０００８】
また請求項３記載の発明は、下地にプライマーを塗布してプライマー層を形成し、該プライマー層に接して請求項１記載の舗装用ラジカル重合性樹脂組成物を０．５〜１．５ｍｍ厚みに均一に塗付して下塗層を形成し、該下塗層の上にさらに請求項１記載の舗装用ラジカル重合性樹脂組成物をタイルは貼り付けた如く１．５〜３．５ｍｍ厚みに塗付して中塗り層を形成し、該中塗り層が塗付されていない部分を幅５〜２０ｍｍに形成した連続した目地と成し、中塗り層及び目地と成った下塗り層に接してラジカル重合性透明樹脂組成物を５０〜３００μｍ厚みに塗付してトップコート層を形成し、該ラジカル重合性透明樹脂組成物は、ラジカル重合性メタクリル樹脂とメタクリレートモノマーと硬化促進剤とから成る樹脂部とメチルエチルケトンパーオキサイドからなる硬化剤部とから成ることを特徴とする舗装構造の施工方法を提供する。
【発明の効果】
【０００９】
本発明の舗装用ラジカル重合性樹脂組成物は、過酸化物によるラジカル重合により硬化するため速硬化性を有し、このため例えば深夜から早朝に掛けての短い時間で施工し硬化し開放することが求められる駅舎や駅ホームの床、食品工場の床等に好適に使用することが出来る効果がある。
【００１０】
また、本発明の舗装用ラジカル樹脂組成物は、目地を形成してタイルを貼り付けたような意匠性を有する舗装に使用しても目地が不明瞭にならず、また平滑性を有した床面とすることが出来る効果がある。
【００１１】
また、本発明の舗装用ラジカル樹脂組成物は、臭気が無く、また該樹脂によって形成された塗膜（舗装）は熱冷が繰り返し加えられても塗膜表面に亀裂が生じることがないという効果がある。
【００１２】
また、本発明の舗装構造は、これに使用する舗装用ラジカル樹脂組成物の樹脂の粘度が５０〜４００ｍＰａ・ｓ／２３℃と低いため、平滑性を有し、またラジカル硬化であるため、樹脂部と骨材部と過酸化物である硬化剤部を混合後は速やかに反応して粘ちょう状になるため目地が不明瞭に成ることが無く、さらには臭気がないという効果がある。また長期間使用で夏冬の熱冷繰り返しを受けても塗膜表面に亀裂が入ることがないという効果がある。
【００１３】
また、本発明の舗装構造の施工方法は、舗装用ラジカル樹脂組成物の樹脂の粘度が５０〜４００ｍＰａ・ｓ／２３℃と低く、臭気が無いため、施工労働者にとって労働衛生上、負荷が掛かることが無く、このため施工効率が向上する等、施工性が良好であるという効果がある。また施工後の硬化した舗装構造は、上記舗装構造と同様の効果がある。
【発明を実施するための最良の形態】
【００１４】
本発明の舗装用ラジカル重合性樹脂組成物は、ラジカル重合性メタクリル樹脂とメタクリレートモノマーと硬化促進剤とから成る樹脂部と、硅砂またはセラミック粉砕粉から成る骨材部と、メチルエチルケトンパーオキサイドから成る硬化剤部とから成る舗装用ラジカル重合性樹脂組成物であり、樹脂部の硬化物の収縮率が１．０〜３．５％以下であり、収縮応力が３．０〜１５．０Ｎ／ｍｍ２であり、粘度が５０〜４００ｍＰａ・ｓ／２３℃であり、必要に応じて希釈剤や、分散剤、消泡剤、重合禁止剤等の添加剤を配合することが出来る。
【００１５】
下塗層、中塗り層を形成する舗装用ラジカル重合性樹脂組成物及びトップコート層を形成するラジカル重合性透明樹脂組成物に、それぞれ使用するラジカル重合性メタクリル樹脂は、液状であり、分子内に重合性二重結合を二個以上有することが好ましい。当該ラジカル重合性メタクリル樹脂の重合性二重結合当量としては特に限定されず、例えば５００から２００００であれば、硬化物に割れが生じることがなく、また組成物の塗付に支障が生じるようなことのないような作業性を確保することが可能である。
【００１６】
ラジカル重合性メタクリル樹脂の製造方法としては特に限定されず、例えば第一段反応として、メタアクリレートモノマー等からメタクリル系重合体を合成する際に、官能基を有する重合性単量体を共重合させることにより分子内に官能基を有するメタクリル系重合体を合成し、第二段反応としてメタクリル系重合体の官能基と反応性のある官能基を有する重合性単量体を官能基同士で反応させることにより重合性二重結合を有するラジカル重合性メタクリル樹脂を得ることができる。なお第一段反応と第二段反応とは、段階的に行なってもよく、同時的に行なっても良い。
【００１７】
ラジカル重合性メタクリル樹脂の製造に用いることができる重合性単量体としては特に限定されず、メタアクリル酸エステル類として、メチルメタアクリレート、エチルメタアクリレート、ｎ‐プロピルメタアクリレート、ｎ‐ブチルメタアクリレート、ｉ−ブチルメタアクリレート、２−エチルヘキシルメタアクリレート、ラウリルメタアクリレート、シクロヘキシルメタアクリレート、フェニルメタアクリレート、ベンジルメタアクリレート、グリシジルメタアクリレート等を使用することが出来、これら以外にも塩基性メタクリレート類や水酸基を有するメタアクリレート類も使用することが出来る。
【００１８】
またこれら以外に、これらと共重合可能な不飽和単量体も使用することが可能で、例えば酢酸ビニル等のビニルエステル類、メチルビニルエーテル、エチルビニルエーテル、ブチルビニルエーテル等のビニルエーテル類、アリルアルコール、アリルグリシジルエーテル、エチレングリコールモノアリルエーテル、プロピレングリコールモノアリルエーテル等のアリル化合物等が使用可能である。
【００１９】
上記ラジカル重合性メタクリル樹脂と混合されるメタクリレートモノマーは特に限定されず、該ラジカル重合性メタクリル樹脂の原料として使用できる重合性単量体のほか、多官能の重合性単量体等が挙げられる。これらは単独で用いても良く、２種以上を併用しても良い。
【００２０】
多官能の重合性単量体としては特に限定されず、例えばエチレングリコールジメタアクリレート、トリエチレングリコールジメタアクレート、テトラエチレングリコールジメタアクリレートや、エポキシメタアクレート類、多官能ビニルエーテル類等が使用できる。
【００２１】
下塗層、中塗り層及びトップコート層の形成に使用する硬化促進剤は、ラジカル重合開始剤である硬化剤の分解を促進する化合物であって塗膜の乾燥性を促進する有機酸の金属塩類である、ナフテン酸コバルトやオクチル酸コバルト、アセチルアセトンコバルト等のコバルト塩を好適に使用することが出来る。
【００２２】
下塗層及び中塗り層に使用する骨材部としては硅砂又はセラミック粉砕粉を使用することができ、これらに加えて、石英砂、硅石粉、これらを着色したものや焼成したもの、炭酸カルシウム、ゼオライト、アルミナ、ガラス粉末、ガラスビーズ等を使用することが出来る。特に下塗り層に硅砂を使用することで目地部分としての表面平滑性を得ることができ、また中塗り層にセラミック粉砕粉を使用することで、タイル状の風合いを得ることが出来る。セラミック粉砕粉を骨材として使用する際には、粒径は７４〜１２００μｍであることが好ましく、この際のかさ密度は２．２〜２．６である。硅砂を骨材として使用する際の該硅砂の粒径は４〜３００μｍが好ましく、その際のかさ密度は１．０〜２．０である。
【００２３】
また骨材部の配合量は樹脂部１００重量部に対して、１００重量部から３００重量部、好ましくは１４０重量部から２５０重量部であり、１００重量部より少ないと下地への塗付時に所定の厚みを確保することが難しくなり、３００重量部より多くなると骨材を混合した基材の粘度が高くなりすぎて塗付作業性に支障を生じるおそれがある。特に下塗層として使用するときは、目地部分としての表面平滑性を得るために、骨材部に硅砂を使用して樹脂部１００重量部に対して該硅砂を１００重量部から２５０重量部を配合することが好ましく、中塗り層として使用するときは、タイル状の風合いを得ることを目的として、骨材部にセラミック粉砕粉を使用して樹脂部１００重量部に対して該セラミック粉砕粉を１５０重量部から３００重量部を配合することが好ましい。
【００２４】
下塗層及び中塗り層に使用する上記ラジカル重合性メタクリル樹脂とメタクリレートモノマーと硬化促進剤とからなる樹脂部は予め混合され、施工現場に供給され、施工現場では別に用意した骨材部が樹脂部と混合され基材となる。次に当該基材に硬化剤が混合され、混合後ただちに床下地上に塗付される。樹脂部におけるラジカル重合性メタクリル樹脂の配合量は１５重量部から５０重量部で好ましくは１５重量部から４５重量部、メタクリレートモノマーとしては５０重量部から８５重量部、好ましくは５５重量部から８５重量部であり、硬化促進剤はラジカル重合性メタクリル樹脂とメタクリレートモノマーを配合したもの１００重量部に対して０．５重量部から３．０重量部、好ましくは１．０重量部から２．０重量部である。メタクリレートモノマーが５０重量部より少ないと硬化性が低下するおそれがあり、８５重量部を超えるとひび割れが発生するおそれがある。また硬化促進剤が０．５重量部より少ないと硬化性が低下し、３．０重量部より多いと接着性が低下する等のおそれがある。
【００２５】
上記下塗層及び中塗り層の舗装用ラジカル重合性樹脂組成物の樹脂部としてラジカル重合性メタクリル樹脂とメタクリルモノマーと硬化促進剤が混合されたものにジョリエースＪＥＸ−２４３（アイカ工業（株）製、製品名）がある。
【００２６】
トップコート層に使用する上記ラジカル重合性メタクリル樹脂とメタクリレートモノマーと硬化促進剤とからなる樹脂部は予め混合され、施工現場に供給され、施工現場で該基材に硬化剤が混合され、混合後ただちに目地部分の下塗層及びタイル状の中塗り層の上に塗付される。樹脂部におけるラジカル重合性メタクリル樹脂の配合量は３５重量部から６０重量部で好ましくは４０重量部から５０重量部、メタクリレートモノマーとしては４０重量部から６５重量部、好ましくは５０重量部から６０重量部であり、硬化促進剤はラジカル重合性メタクリル樹脂とメタクリレートモノマーを配合したもの１００重量部に対して０．５重量部から３．０重量部、好ましくは１．０重量部から２．０重量部である。メタクリレートモノマーが４０重量部より少ないと硬化性が低下するおそれがあり、６５重量部を超えるとひび割れが発生し透明性が低下するおそれがある。また硬化促進剤が０．５重量部より少ないと硬化性が低下し、３．０重量部より多いと接着性が低下する等のおそれがある。
【００２７】
該トップコート層のラジカル重合性透明樹脂組成物の樹脂部としてラジカル重合性メタクリル樹脂とメタクリレートモノマーと硬化促進剤が混合されたものにジョリエースＪＥＸ−２８３（アイカ工業（株）製、製品名）がある。
【００２８】
下塗層又は中塗り層又はトップコート層に使用する硬化剤には作業性の点から液状のメチルエチルケトンパーオキサイドを好適に使用することが出来るが、このほかにもシクロヘキサノンパーオキサイド、３、３、５−トリメチルシクロヘキサノンパーオキサイド、メチルシクロヘキサノンパーオキサイド、メチルアセトアセテートパーオキサイド、アチルアセトンパーオキサイド等やクメンハイドロパーオキサイド等のハイドロパーオキサイド類が使用可能である。市販されているメチルエチルケトンパーオキサイドとしてはジョリエースＪＥ２５０９Ｌ（メチルエチルケトンパーオキサイド含有量３５％、アイカ工業（株）製、商品名）がある。
【００２９】
本発明の舗装用ラジカル重合性樹脂組成物又はラジカル重合性透明樹脂組成物における硬化剤部の配合部数は樹脂部１００重量部に対して０．５重量部から３．０重量部、好ましくは１．０重量部から２．０重量部であり、０．５重量部より少ないと硬化性が低下し、３．０重量部より多いと接着性が低下等するおそれがある。
【００３０】
下塗層又は中塗り層の舗装用ラジカル重合性樹脂組成物の樹脂部は、粘度が５０〜４００ｍＰａ・ｓ／２３℃が好ましく、５０ｍＰａ・ｓ／２３℃  未満では塗付作業性が不良となる場合があり、４００ｍＰａ・ｓ／２３℃  超では塗付作業性が不良になると共に塗布後の硬化塗膜の平滑性が不良となる場合がある。
【００３１】
下塗層又は中塗り層の舗装用ラジカル重合性樹脂組成物の樹脂部の硬化物は、本願でいう硬化収縮率が１．０〜３．５％であることが好ましく、１．０％未満では夏季等に床の温度が高くなった際に床等とのプライマーを介した接着力が低下して剥離やふくれが発生する場合があり、３．５％超では冬季等に床の温度が低くなった際に収縮が大きくなって剥離したり、長期的な使用により塗膜表面に傷等の劣化が生じていると該塗膜表面に亀裂が発生する場合がある。
【００３２】
また、下塗層又は中塗り層の舗装用ラジカル重合性樹脂組成物の樹脂部の硬化物は、本願でいう収縮応力が３．０〜１５．０Ｎ／ｍｍ２であることが好ましく、３．０Ｎ／ｍｍ２未満では夏季等に床の温度が高くなった際に床等とのプライマーを介した接着力が低下して剥離やふくれが発生する場合があり、１５．０Ｎ／ｍｍ２超では、冬季等に床の温度が低くなった際に収縮が大きくなって剥離したり、長期的な使用により塗膜表面に傷等の劣化が生じていると該塗膜表面に亀裂が発生する場合がある。
【００３３】
本発明の舗装用ラジカル重合性樹脂組成物は、プライマーを予め塗布した下地コンクリート上に金鏝等により、下塗層として０．５〜１．５ｍｍ厚さに均一に塗付される。下塗層が０．５ｍｍ未満では下地が透ける場合があり、１．５ｍｍ超ではコスト高となる。該下塗層が硬化後、その上に同様に中塗り層として１．５〜３．５ｍｍ厚さに塗付される。該中塗り層はタイルを貼り付けた如くのデザインで塗付され、該中塗り層が塗布されていない部分は幅５〜２０ｍｍの連続したタイル目地状の目地に形成される。中塗り層が１．５ｍｍ未満では塗付作業性が不良となり、３．５ｍｍ超ではコスト高になると共に、中塗り層が塗付されていない目地部分の下塗層上に未だ固まらない中塗り層が流れこみ、目地のラインが不鮮明に成る場合がある。
【００３４】
プライマーは上記下塗層及び中塗り層のラジカル重合を阻害しないウレタン樹脂系プライマーが好適に使用される。例えばジョリエースＪＵ−７０（溶剤型ウレタン樹脂プライマー、ポリイソシアネートプレポリマー２５〜３５％含有、アイカ工業（株）製、製品名）が使用でき、当該プライマーはローラ刷毛により０．１ｋｇ／ｍ２から０．３ｋｇ／ｍ２塗付する。
【００３５】
中塗り層が硬化後、中塗り層及び目地部分の下塗層に接して、骨材部を含まず、上記ラジカル重合性メタクリル樹脂とメタクリレートモノマーと硬化促進剤とから成る樹脂部と、メチルエチルケトンパーオキサイドからなる硬化剤部とから成るラジカル重合性透明樹脂組成物を５０〜３００μｍ厚みに塗付してトップコート層を形成する。本願請求項２に係る発明は、このような構成から成る舗装構造であり、同請求項３に係る発明は該舗装構造の施工方法である。
【００３６】
以下、実施例及び比較例にて詳細に説明する。
【実施例】
【００３７】
＜実施例１＞
本発明の舗装用ラジカル重合性樹脂組成物の樹脂部であるラジカル重合性メタクリル樹脂３０重量部とメタクリレートモノマー６９．５重量部と硬化促進剤０．５重量部の混合物であるジョリエースＪＥＸ−２４３（アイカ工業（株）製、メタクリル樹脂）１００重量部に、東北硅砂７号（粒径４５μｍ〜３００μｍ）１５０重量部と重質炭酸カルシウム（粒径１μｍ〜８μｍ）１５重量部から成る骨材部を均一に混合して基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、実施例１の舗装用ラジカル重合性樹脂組成物（下塗層）とした。また該実施例１の舗装用ラジカル重合性樹脂組成物の骨材部に代えてセラミック粉砕粉（粒径８０μｍ〜１２００μｍ）２２０重量部からなる骨材部とし他は同一としたものを基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、実施例１の舗装用ラジカル重合性樹脂組成物（中塗り層）とした。また、上記実施例１の舗装用ラジカル重合性樹脂組成物（下塗層）又は同（中塗り層）に骨材部を配合しないで硬化させたものを実施例１の舗装用ラジカル重合性樹脂組成物の「樹脂部の硬化物」とした。
【００３８】
また、ラジカル重合性透明樹脂組成物の樹脂部であるラジカル重合性メタクリル樹脂とメタクリレートモノマーと硬化促進剤の混合物であるジョリエースＪＥＸ−２８３（アイカ工業（株）製、メタクリル樹脂、粘度２２０ｍＰａ・ｓ／２３℃）１００重量部に硬化剤であるメチルエチルケトンパーオキサイド  ジョリエースＪＥ−２５０９Ｌ（メチルエチルケトンパーオキサイド３５％含有、アイカ工業（株）製、商品名）を２重量部入れ十分に混合し、実施例１のラジカル重合性透明樹脂組成物（トップコート層）とした。
【００３９】
＜実施例２＞
本発明の舗装用ラジカル重合性樹脂組成物の樹脂部であるラジカル重合性メタクリル樹脂２０重量部とメタクリレートモノマー７９．５重量部と硬化促進剤０．５重量部の混合物である（アイカ工業（株）製、メタクリル樹脂）１００重量部に、東北硅砂７号（粒径４５μｍ〜３００μｍ）１５０重量部と重質炭酸カルシウム（粒径１μｍ〜８μｍ）１５重量部から成る骨材部を均一に混合して基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、実施例２の舗装用ラジカル重合性樹脂組成物（下塗層）とした。また該実施例１の舗装用ラジカル重合性樹脂組成物の骨材部に代えてセラミック粉砕粉（粒径８０μｍ〜１２００μｍ）２２０重量部からなる骨材部とし他は同一としたものを基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、実施例２の舗装用ラジカル重合性樹脂組成物（中塗り層）とした。また、上記実施例１の舗装用ラジカル重合性樹脂組成物（下塗層）又は同（中塗り層）に骨材部を配合しないで硬化させたものを実施例２の舗装用ラジカル重合性樹脂組成物の「樹脂部の硬化物」とした。
【００４０】
また、実施例１と同様に、ラジカル重合性透明樹脂組成物の樹脂部であるラジカル重合性メタクリル樹脂とメタクリレートモノマーと硬化促進剤の混合物であるジョリエースＪＥＸ−２８３（アイカ工業（株）製、メタクリル樹脂、粘度２２０ｍＰａ・ｓ／２３℃）１００重量部に硬化剤であるメチルエチルケトンパーオキサイド  ジョリエースＪＥ−２５０９Ｌ（メチルエチルケトンパーオキサイド３５％含有、アイカ工業（株）製、商品名）を２重量部入れ十分に混合し、実施例２のラジカル重合性透明樹脂組成物（トップコート層）とした。
【００４１】
＜比較例１＞
ラジカル重合性アクリル樹脂２５重量部とアクリレートモノマー３０重量部とメタクリレートモノマー４４．５重量部と硬化促進剤０．５重量部の混合物であるジョリエースＪＥ−２２４０（アイカ工業（株）製、アクリル樹脂）１００重量部に、東北硅砂７号（粒径４５μｍ〜３００μｍ）１５０重量部と重質炭酸カルシウム（粒径１μｍ〜８μｍ）１５重量部から成る骨材部を均一に混合して基材とし、これに硬化剤であるＪＥ−２２００Ｈ（ベンゾイルパーオキサイド５０％含有、アイカ工業（株）製、商品名）を３重量部入れ十分に混合し、比較例１の舗装用ラジカル重合性樹脂組成物（下塗層）とした。また該比較例１の舗装用ラジカル重合性樹脂組成物の骨材部に代えてセラミック粉砕粉（粒径８０μｍ〜１２００μｍ）２２０重量部からなる骨材部とし他は同一としたものを基材とし、これに硬化剤であるＪＥ−２２００Ｈ（ベンゾイルパーオキサイド５０％含有、アイカ工業（株）製、商品名）を３重量部入れ十分に混合し、比較例１の舗装用ラジカル重合性樹脂組成物（中塗り層）とした。また、上記比較例１の舗装用ラジカル重合性樹脂組成物（下塗層）又は同（中塗り層）に骨材部を配合しないで硬化させたものを比較例１の舗装用ラジカル重合性樹脂組成物の「樹脂部の硬化物」とした。
【００４２】
また、ラジカル重合性アクリル樹脂２５重量部とメタクリレートモノマー７４．５重量部と硬化促進剤０．５重量部の混合物であるジョリエース  ＪＥ−２２８０（アイカ工業（株）製、アクリル樹脂、製品名、粘度３００ｍＰａ・ｓ／２３℃）１００重量部に硬化剤であるメチルエチルケトンパーオキサイド  ジョリエースＪＥ−２５０９Ｌ（メチルエチルケトンパーオキサイド３５％含有、アイカ工業（株）製、商品名）を２重量部入れ十分に混合し、比較例１のラジカル重合性透明樹脂組成物（トップコート層）とした。
【００４３】
＜比較例２＞
ラジカル重合性エポキシメタクリレート樹脂５０重量部とスチレンモノマー４８重量部と硬化促進剤（８％オクチル酸コバルト）２重量部の混合物であるジョリエースＪＥ−２５０３（アイカ工業（株）製、製品名）１００重量部に、東北硅砂７号（粒径４５μｍ〜３００μｍ）１５０重量部と重質炭酸カルシウム（粒径１μｍ〜８μｍ）１５重量部から成る骨材部を均一に混合して基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、比較例２の舗装用ラジカル重合性樹脂組成物（下塗層）とした。また該比較例１の舗装用ラジカル重合性樹脂組成物の骨材部に代えてセラミック粉砕粉（粒径８０μｍ〜１２００μｍ）２２０重量部からなる骨材部とし他は同一としたものを基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、比較例２の舗装用ラジカル重合性樹脂組成物（中塗り層）とした。また、上記比較例１の舗装用ラジカル重合性樹脂組成物（下塗層）又は同（中塗り層）に骨材部を配合しないで硬化させたものを比較例２の舗装用ラジカル重合性樹脂組成物の「樹脂部の硬化物」とした。
【００４４】
また、ラジカル重合性アクリル樹脂２５重量部とメタクリレートモノマー７４．５重量部と硬化促進剤０．５重量部の混合物であるジョリエース  ＪＥ−２２８０（アイカ工業（株）製、アクリル樹脂、製品名、粘度３００ｍＰａ・ｓ／２３℃）１００重量部に硬化剤であるメチルエチルケトンパーオキサイド  ジョリエースＪＥ−２５０９Ｌ（メチルエチルケトンパーオキサイド３５％含有、アイカ工業（株）製、商品名）を２重量部入れ十分に混合し、比較例２のラジカル重合性透明樹脂組成物（トップコート層）とした。
【００４５】
＜比較例３＞
ラジカル重合性メタクリレート樹脂４５重量部とメタクリレートモノマー５４．５重量部と硬化促進剤０．５重量部の混合物であるジョリエースＪＥ−２００８（アイカ工業（株）製、メタクリル樹脂、製品名）１００重量部に、東北硅砂７号（粒径４５μｍ〜３００μｍ）１５０重量部と重質炭酸カルシウム（粒径１μｍ〜８μｍ）１５重量部から成る骨材部を均一に混合して基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、比較例３の舗装用ラジカル重合性樹脂組成物（下塗層）とした。また該比較例１の舗装用ラジカル重合性樹脂組成物の骨材部に代えてセラミック粉砕粉（粒径８０μｍ〜１２００μｍ）２２０重量部からなる骨材部とし他は同一としたものを基材とし、これに硬化剤であるメチルエチルケトンパーオキサイドであるジョリエースＪＥ−２５０９Ｌ（メチルエチルケトンパーオキサイド３５％含有、アイカ工業（株）製、商品名）を２重量部入れ十分に混合し、比較例３の舗装用ラジカル重合性樹脂組成物（中塗り層）とした。また、上記比較例１の舗装用ラジカル重合性樹脂組成物（下塗層）又は同（中塗り層）に骨材部を配合しないで硬化させたものを比較例２の舗装用ラジカル重合性樹脂組成物の「樹脂部の硬化物」とした。
【００４６】
また、ラジカル重合性アクリル樹脂２５重量部とメタクリレートモノマー７４．５重量部と硬化促進剤０．５重量部の混合物であるジョリエース  ＪＥ−２２８０（アイカ工業（株）製、アクリル樹脂、製品名、粘度３００ｍＰａ・ｓ／２３℃）１００重量部に硬化剤であるメチルエチルケトンパーオキサイド  ジョリエースＪＥ−２５０９Ｌ（メチルエチルケトンパーオキサイド３５％含有、アイカ工業（株）製、商品名）を２重量部入れ十分に混合し、比較例３のラジカル重合性透明樹脂組成物（トップコート層）とした。
【００４７】
＜評価項目及び評価方法＞
【００４８】
＜硬化収縮率＞
実施例１及び実施例２、比較例１乃至比較例３の樹脂部の硬化物について、２３℃にて７日間養生したものを２３℃下において、ＪＩＳ  Ａ６０２４  建築補修用及び建築補強用エポキシ樹脂  ５．２５  硬化収縮率試験、に準拠し、試験体の硬化収縮率を求めた。
【００４９】
＜収縮応力＞
実施例１及び実施例２、比較例１乃至比較例３の樹脂部の硬化物について、２３℃にて７日間養生し、２３℃下においてＪＩＳ  Ｋ  ７１６１−２  プラスチックー引張特性の求め方に準拠し、試験体の形状はタイプ１Ｂを使用して、引張速度５ｍｍ／分で引っ張り、引張弾性係数（ＭＰａ）を求め、上記硬化収縮率に該引張弾性係数を掛けて収縮応力（Ｎ/ｍｍ２）とした。
【００５０】
＜粘度＞
実施例１及び実施例２、比較例１乃至比較例３の樹脂部について、２３℃下、Ｂ型粘度計（３号ロータ、６０回転）にて測定した。 
【００５１】
＜熱冷繰り返し試験＞
市販コンクリート歩道板（ＪＩＳＡ５３７１  ３００ｍｍ×３００ｍｍ×６０ｍｍ）を４分の１にカットして１５０ｍｍ×１５０ｍｍ×６０ｍｍとし、にプライマーに溶剤型ウレタンプライマーである前記ジョリエースＪＵ−７０を０．２ｋｇ／ｍ２をローラ刷毛にて塗付する。当該プライマーが乾燥後実施例１及び実施例２、比較例１乃至比較例３の舗装用ラジカル重合性樹脂組成物（下塗層）を１．０ｍｍ厚みに塗付し、硬化乾燥後、同舗装用ラジカル重合性樹脂組成物（中塗り層）を２．５ｍｍ厚みに塗付し、硬化乾燥後、実施例１及び実施例２、比較例１乃至比較例３のラジカル重合性透明樹脂組成物（トップコート層）を０．２ｍｍ厚さに塗付し、７日間２３℃にて養生する。その後、塗膜表面に９５℃の熱水を５分間、毎分４リットル流下させ、次にただちに２０℃の冷水を１０分間毎分４リットル流下させる。これを１サイクルとし１０００サイクル行い、塗膜に異常が発生するサイクル数とその状態を観察した。
【００５２】
＜臭気＞
上記熱冷繰り返し試験のための試験体を作製する際に、実施例１及び実施例２、比較例１乃至比較例３の舗装用ラジカル重合性樹脂組成物（下塗層）、舗装用ラジカル重合性樹脂組成物（中塗り層）、ラジカル重合性透明樹脂組成物（トップコート層）の臭気を観察した。強烈な臭気があるものを×、強い臭気があるものを△、気になるような臭気を感じないものを○と評価した。 
【００５３】
＜表面仕上がり性＞
上記熱冷繰り返し試験のための試験を作製する際に、実施例１及び実施例２、比較例１乃至比較例３の舗装用ラジカル重合性樹脂組成物（下塗層）及び舗装用ラジカル重合性樹脂組成物（中塗り層）の硬化塗膜の仕上がりが、平滑であるものを○、塗付した跡が残り平滑でないものを×と評価した。 
【００５４】
表１に実施例及び比較例の試験結果を示す。
【００５５】
【表１】
2019007176.tif 000002